(57)【要約】【課題】  本発明は、アルカリ性溶液中で優れた分散性を有するアルカリ分散性シート及びそれを用いたアルカリ分散性容器を提供することを目的とする。【解決手段】  アルカリ溶液中で処理されるシートにおいて、該シートが水不溶性の繊維状カルボキシアルキルセルロース（繊維状ＣＭＣ）を３〜１００重量％、水分散性繊維（木材系パルプ繊維、非木材系パルプ繊維）を０〜９７重量％含有することを特徴とするアルカリ分散性シート及びこのアルカリ分散性シートを用いたアルカリ分散性容器。【選択図】  なし【特許請求の範囲】
【請求項１】
アルカリ溶液中で処理されるシートにおいて、該シートが水不溶性の繊維状カルボキシアルキルセルロースを３〜１００重量％含有することを特徴とするアルカリ分散性シート。
【請求項２】
前記水不溶性の繊維状カルボキシアルキルセルロース１００重量部に対して、疎水性化合物を０．０１〜０．５重量部含有していることを特徴とする請求項１に記載のアルカリ分散性シート。
【請求項３】
疎水性化合物が、高級脂肪酸、高級脂肪酸アミド、高級アルキルアミン、塩アルキルケテンダイマー、ロジンエマルジョン、ロジン石鹸およびこれらのカチオン化変性物から選ばれた少なくとも一種である請求項２に記載のアルカリ分散性シート。
【請求項４】
請求項１〜３に記載のアルカリ分散性シートを用いたアルカリ分散性容器。
【発明の詳細な説明】
【技術分野】
【０００１】
本発明は、アルカリ溶液中で処理されるアルカリ分散性シート及びそれを用いたアルカリ分散性容器に関するものである。
【背景技術】
【０００２】
従来、家畜・ペット・実験用動物等の処理は、一般的に焼却処理されていた。近年、危険な感染症に使用した実験動物の処理等として確実に分解処理ができる方法の必要性が重要視されてきている。特許文献１には、ＢＳＥに感染した牛をアルカリ溶解、高温高圧処理法を組み合わせた分解処理方法が開示されている。
【０００３】
通常、家畜・ペット・実験用動物等の死骸を収納した紙製容器を強アルカリ溶液に投入され処理される。前記紙製容器としては特許文献２（特開２０１１−１１０１２５）に開示されているような一般的な段ボールが使用されている。
【先行技術文献】
【特許文献】
【０００４】
【特許文献１】米国特許第５３３２５３２号
【特許文献２】特開２０１１−１１０１２５
【発明の開示】
【発明が解決しようとする課題】
【０００５】
しかしながら、一般的な段ボール等を紙製容器として使用した場合、強アルカリ性溶液中で紙製容器はある程度の大きさまでしか細かくならないため、段ボールの大きな破片が排水口などに詰まったりする問題が生じる。
【０００６】
そこで、本発明は、アルカリ性溶液中で優れた分散性を有するアルカリ分散性シート及びそれを用いたアルカリ分散性容器を提供することを目的とする。
【課題を解決するための手段】
【０００７】
本発明は、以下の[１]〜[２]を提供するものである
[１]  アルカリ溶液中で処理されるシートにおいて、該シートが水不溶性の繊維状カルボキシアルキルセルロースを３〜１００重量％含有することを特徴とするアルカリ分散性シート。
[２]  前記水不溶性の繊維状カルボキシアルキルセルロース１００重量部に対して、疎水性化合物を０．０１〜０．５重量部含有していることを特徴とする[１]に記載のアルカリ分散性シート。
[３]  疎水性化合物が、高級脂肪酸、高級脂肪酸アミド、高級アルキルアミン塩、アルキルケテンダイマー、ロジンエマルジョン、ロジン石鹸およびこれらのカチオン化変性物から選ばれた少なくとも一種である[２]に記載のアルカリ分散性シート。
[４]  [１]〜[３]に記載のアルカリ分散性シートを用いたアルカリ分散性容器。
【発明の効果】
【０００８】
本発明によれば、アルカリ性溶液中で優れた分散性を有するアルカリ分散性シート及びそれを用いたアルカリ分散性容器を提供することができる。
【発明を実施するための形態】
【０００９】
本発明は、アルカリ溶液中で処理される容器において、該シートが水不溶性の繊維状カルボキシアルキルセルロースを３〜１００重量％含有することを特徴とするアルカリ分散性容器及びそれを用いたアルカリ分散性容器に関する。
【００１０】
本発明のアルカリ分散性シートに含有される水不溶性の繊維状カルボキシアルキルセルロース（以下、「繊維状ＣＭＣ」ということがある。）とは、天然セルロース繊維、再生セルロース繊維、精製セルロース繊維を公知の方法でカルボキシアルキル化したものであり、具体例として、繊維状カルボキシメチルセルロース、繊維状カルボキシエチルセルロース等が挙げられる。
【００１１】
また、繊維状カルボキシアルキルセルロースのカルボキシアルキル基の置換度は０．２〜１．０、好ましくは０．４〜０．６である。置換度が０．２に満たない場合は、アルカ溶液中での分散性が不十分となる。また、置換度が１．０を越える場合、アルカリ溶液中での分散性は問題ないものの、高湿雰囲気下でアルカリ分散シート及びアルカリ分散性容器の強度が低下する問題が発生する。
【００１２】
本発明のアルカリ分シートにおいて、必須成分の水不溶性の繊維状ＣＭＣと他の水分散性繊維を併用することができる。水分散性繊維としては、一般に製紙用に用いられている木材系パルプ繊維または非木材系パルプ繊維、例えば、針葉樹クラフトパルプ、広葉樹クラフトパルプ、溶解パルプ、マーセル化パルプ等の木材パルプ繊維、亜麻パルプ、マニラ麻パルプ、ケナフパルプ等の非木材系パルプ繊維、リヨセル等の精製セルロース繊維等を挙げることができる。
【００１３】
水分散性繊維の平均繊維長としては、０．１〜５ｍｍ、好ましくは０．５〜３ｍｍ、さらに好ましくは０．８〜２ｍｍである。
【００１４】
水分散性繊維は、カナダ標準形ろ水度が２５０〜７００ｍｌＣＳＦ、より好ましくは５５０〜６５０ｍｌＣＳＦに水中で分散させ叩解を施してから使用することが好ましい。
【００１５】
カナダ標準形ろ水度が２５０ｍｌＣＳＦ未満になるまで叩解した場合、繊維のフィブリル化、切断、内部膨潤が多くなり、基紙の密度、強度、平滑度が高まり緻密で塗工層の塗設に適した性能が得られるが、水分散性は不十分なものとなる。一方、叩解の程度が低すぎると水分散性は良好となるが、強度、平滑度が不十分になり多孔質で塗工層の塗設には不適切になる。このため、水分散性と塗工原紙としての適性の両立が可能な叩解の程度は２５０〜７００ｍｌＣＳＦであり、望ましくは５５０〜６５０ｍｌＣＳＦである。
【００１６】
アルカリ分散性シートの繊維状カルボキシアルキルセルロース配合率は３〜１００重量％、好ましくは３０〜６０重量％である。繊維状カルボキシアルキルセルロース配合率が３重量％に満たない場合は、アルカリ溶液中での分散性が不十分となり好ましくない。
【００１７】
アルカリ分散性シートに添加される疎水性化合物とは、高級脂肪酸、高級脂肪酸アミド、高級アルキルアミン塩、アルキルケテンダイマー、ロジンエマルジョン、ロジン石鹸およびこれらのカチオン化変性物から選ばれた少なくとも一種であり、より具体的には、炭素数１０から２２の高級脂肪酸及び高級脂肪酸アミド、炭素数１０から２２の高級アルキルアミン塩及び高級アルキルアミンの第４級アンモニウム塩、炭素数１０から２２の高級脂肪酸とアルカノールアミンやジアミン類との縮合により得られるカチオン性高級脂肪酸、アルキルケテンダイマー、カチオン性アルキルケテンダイマーエマルジョン、ロジンエマルジョン、カチオン性ロジンエマルジョン、液体ロジン石鹸から選ばれた少なくとも一種以上が望ましい。
これらの疎水性化合物は、抄紙工程において抄紙機ワイヤーやドライヤーから水不溶性の繊維状カルボキシアルキルセルロースが剥離し易くなるように添加されるもので、１種類でも２種類以上を併用してもよい。
疎水性化合物の繊維状カルボキシアルキルセルロースに対する添加率は、繊維状カルボキシアルキルセルロース１００重量部に対して、０．０１〜０．５重量部、好ましくは０．０５〜０．２重量部である。疎水性化合物の添加率が０．０１重量部に満たない場合は、抄紙工程におけるシートの剥離性が悪く、安定して抄造することができない。また、疎水性化合物の添加率が０．５重量部を超えると、アルカリ溶液中での分散性が不十分となり好ましくない。
【００１８】
アルカリ分散性シートは繊維状ＣＭＣを必須成分とする単層構造として形成できるが、繊維状カルボキシアルキルセルロース配合率の異なる２層以上の多層積層体としても良い。アルカリ分解性シートを多層構造とした場合、繊維状ＣＭＣを３重量％以上、より好ましくは３０重量％以上含有する層は基紙の全坪量に対して５０重量％以上あることが望ましい。
【００１９】
アルカリ分散性シートの坪量は特に限定されないが、通常１０〜１０００ｇ／ｍ２である。坪量が１０ｇ／ｍ２に満たないと強度や剛性が不足して構造材として使用できない。また、坪量が１０００ｇ／ｍ２を超えると水溶性や水分散性が低下して厚さ方向の中央部が溶解、分散し難くなるため好ましくない。  本発明のアルカリ分散性シートは、繊維状ＣＭＣを含む紙料から公知の製紙技術によって製造することができる。抄紙機は、円網式抄紙機、傾斜短網式抄紙機、長網式抄紙機、ツインワイヤー式抄紙機等何れでもよく、要求される強度、水分散性に応じて使い分けることができる。
【００２０】
基紙は、単層のシートとして抄紙する他、同じ紙料から２基以上の抄網をもつ抄紙機で複数の湿紙を製造し抄き合わせることにより、坪量の大きいシートの製造も可能であり、異種の紙料のシートとの抄合わせ紙を製造することも可能である。
【００２１】
本発明のアルカリ分散性容器の形状、構造体はとくに限定されるものではない。形状としては円柱状、三角柱状、四角柱状、多角形柱状、球状などを例示することができる。また、構造体としては、積層構造体、段ボール構造体、ハニカム中芯構造体などを例示することができる。
【００２２】
また、アルカリ分散性容器に使用されるアルカリ分散性シート物性（坪量など）は適宜選択して使用されることが好ましく、必要に応じて、アルカリ分散性シートを公知のアルカリ可溶接着剤で貼合わせて使用することもできる。
【実施例】
【００２３】
本発明を以下に詳細に説明する。
【００２４】
[評価]
（アルカリ分散性）
３ｃｍ角の試験片を用意した。次に３００ｍｌビーカーに２重量％濃度の水酸化ナトリウム水溶液（ｐＨ１４）３００ｍｌを入れてスターラーで６５０ｒｐｍに攪拌しながら上記試験片を投入し、シートの分散性を目視評価した。
【００２５】
[実施例１]
針葉樹晒クラフトパルプをカナダろ水度６００ｍｌＣＳＦまで叩解したもの５０重量部と、繊維状カルボキシメチルセルロース（エーテル化度０．４３）５０重量部を配合した抄紙原料を調成し、坪量１００ｇ／ｍ2に形成した湿紙を３層抄き合わせて坪量３００ｇ／ｍ2のシートを製造した。
得られたシートを２重量％濃度の水酸化ナトリウム水溶液に投入・攪拌したところ、１０〜２０秒で小塊に千切れ、３０〜５０秒で繊維が完全に一本一本にほぐれ、アルカリ分散性は良好であった。
【００２６】
[実施例２]
針葉樹晒クラフトパルプをカナダろ水度５５０ｍｌＣＳＦまで叩解したもの１０重量部と、繊維状カルボキシメチルセルロース（エーテル化度０．４３）９０重量部を配合した抄紙原料を調成し、カチオン性アルキルケテンダイマーエマルジョン（荒川化学株式会社製）を繊維状カルボキシメチルセルロースに対して０．０５重量％（固形分換算）添加して坪量１２０ｇ／ｍ2のシートを製造した。
得られたシートを２重量％濃度の水酸化ナトリウム水溶液に投入・攪拌したところ、水酸化ナトリウム水溶液は迅速に紙中へ浸透して１０秒で小塊に千切れ、３０秒で繊維が完全に一本一本にほぐれ、アルカリ分散性は良好であった。
【００２７】
[実施例３]
アルカリ可溶性接着剤としてカルボキシメチルセルロースナトリウム塩（日本製紙株式会社製  サンローズ）を用い、実施例２のシート３枚を接着して坪量３６０ｇ／ｍ2の積層シートを製造した。
【００２８】
得られた積層シートを２重量％濃度の水酸化ナトリウム水溶液に投入・攪拌したところ、水酸化ナトリウム水溶液は迅速に紙中へ浸透して１０秒で３層に分離して小塊に千切れ、３０秒で繊維が完全に一本一本にほぐれ、アルカリ分散性は良好であった。
【００２９】
[比較例１]
針葉樹晒クラフトパルプをカナダろ水度６００ｍｌＣＳＦまで叩解したもの１００重量部を配合した抄紙原料を調成し、坪量１００ｇ／ｍ2に形成した湿紙を３層抄き合わせて坪量３００ｇ／ｍ2のシートを製造した。
【００３０】
得られたシートを２重量％濃度の水酸化ナトリウム水溶液に投入したところ、５分以上攪拌してもシートは膨潤するのみで千切れることが無く、アルカリ分散性は不良であった。
【００３１】
[参考例]
針葉樹晒クラフトパルプをカナダろ水度５５０ｍｌＣＳＦまで叩解したもの１０重量部と、繊維状カルボキシメチルセルロース（エーテル化度０．４３）９０重量部を配合した抄紙原料を調成し、カチオン性アルキルケテンダイマーエマルジョン（荒川化学株式会社製）を添加せずに坪量１２０ｇ／ｍ2のシートを抄造したが、ドライヤー表面から繊維状カルボキシメチルセルロースが剥離し難く、シート表面が過度に毛羽立ち、商品価値が大きく損なわれた。